Brevet FR2790317A1 — publié le 20000901

Lentille ophtalmique en verre organique, comportant une couche de primaire antichocs. L'invention concerne, d'une manière générale, une lentille ophtalmique en verre organique, comprenant sur au moins une de ses faces une couche de primaire antichocs constituée par un agrégat de particules au moins biphasiques et en particulier un agrégat de particules polymériques ayant une structure coeur/écorce. Il est bien connu que les lentilles ophtalmiques en verre organique sont plus sensibles à la rayure et à l'abrasion que les lentilles en verre minéral. De ce fait, il est de pratique courante de protéger en surface des lentilles en verre organique au moyen de revêtement dur (anti-abrasion), en particulier un revêtement à base de polysiloxane. D'autre part, il est également connu de traiter des lentilles en verre organique de manière à empêcher la formation de reflets parasites gênants pour le porteur de la lentille et ses interlocuteurs. Ainsi, il est classique de pourvoir des lentilles en verre organique d'un revêtement anti-reflets mono- ou multicouche, généralement en matière minérale. Toutefois, lorsque la lentille comporte dans sa structure un revêtement dur anti-abrasion et éventuellement un revêtement anti-reflets déposé sur la surface du revêtement dur anti-abrasion, la présence de ces revêtements diminue la résistance aux chocs de la lentille ophtalmique finale, en rigidifiant le système qui devient alors cassant. Pour remédier à cet inconvénient, on a déjà proposé de disposer entre la lentille en verre organique et le revêtement dur anti-abrasion, une couche de primaire anti-chocs. Ainsi, les brevets japonais 6314001 et 6387223 décrivent des lentilles en verre organique comportant une couche de primaire anti-chocs à base de résine de polyuréthanne thermoplastique. Le brevet US 5 015 523, quant à lui, préconise l'emploi de primaires anti-chocs acryliques, cependant que le brevet européen EP-0 404 111 décrit l'utilisation de primaires anti-chocs à base de polyuréthanne thermodurcissable. Le document US 5 316 791 décrit l'utilisation d'une couche de primaire anti-chocs formée à partir d'une dispersion aqueuse de polyuréthanne appliquée directement sur une surface de substrat en verre organique. La couche de primaire anti-chocs peut être obtenue par séchage et durcissement à l'air d'une dispersion aqueuse ou latex d'un polyuréthanne pouvant éventuellement contenir une émulsion acrylique anioniquement stabilisée. Bien que ces couches de primaire anti-chocs de l'art antérieur assurent à la fois une adhésion acceptable du revêtement dur anti- abrasion et une résistance aux chocs convenable, elles ne donnent pas entièrement satisfaction, en particulier en ce qui concerne les énergies minimales de rupture. Il reste donc souhaitable de mettre au point de nouveaux revêtements primaires anti-chocs, présentant des performances de résistance aux chocs améliorées et en particulier des énergies moyennes et minimales de rupture améliorées. On a maintenant trouvé qu'il était possible d'améliorer la résistance aux chocs de lentilles ophtalmiques en verre organique en utilisant pour la couche de primaire anti-chocs un agrégat de particules au moins biphasiques dont une des phases est constituée par un polymère ayant un caractère mou et une autre phase par un polymère ayant un caractère dur et ayant des températures de transition vitreuse situées dans des domaines prédéterminés. Selon l'invention, on réalise une lentille ophtalmique ayant des caractéristiques de résistance aux chocs améliorées, qui comprend un substrat en verre organique ayant des faces principales avant et arrière, au moins une couche de primaire déposée sur au moins une des faces principales du substrat, la couche de primaire comprenant un agrégat de particules au moins biphasiques dont une première phase est constituée d'un polymère P1 à caractère mou ayant une température de transition vitreuse (Tg) inférieure à 20 C et une deuxième phase est constituée par un polymère P2 à caractère dur ayant une température de transition vitreuse (Tg) supérieure à 50 C, et au moins une couche d'une composition de revêtement anti-abrasion déposée sur la couche de primaire. Dans la présente description et les revendications on désignera par "particules au moins biphasiques" ou "particules biphasiques" un aggrégat de particules comprenant au moins deux phases particulaires distinctes, ces deux phases particulaires étant éventuellement liées entre elles par une ou plusieurs autres phase particulaires constituant une ou des couches de liaison intermédiaires. De préférence, les particules organiques biphasiques possèdent une structure coeur/écorce, le coeur étant de préférence constitué par le polymère P1 et l'écorce par le polymère P2. De préférence encore, le polymère P1 se trouve sous la forme de nodules individualisés dispersés dans une matrice constituée par le polymère P2 et le polymère P1 présente une hydrophobicité supérieure à celle du polymère P2. En général, la couche de primaire anti-chocs est un film thermoplastique hydrophobe, sans collant superficiel, constitué de 70 à % en poids du polymère P1 à caractère mou et de 10 à 30% en poids du polymère P2 à caractère dur. De préférence, également, le polymère P1 a une Tg inférieure à 0 C et le polymère P2 a une Tg supérieure à 60 C. Les polymères P1 et P2 des couches de primaire selon l'invention sont généralement constitués de: - 90 à 100% en poids de motifs obtenus par polymérisation d'au moins un monomère choisi dans le groupe (I) constitué par les alkyl(C1- C8)esters de l'acide (méth)acrylique tels que le (méth)acrylate de méthyle et le (méth)acrylate de butyle, les esters vinyliques des acides carboxyliques linéaires ou ramifiés tels que l'acétate de vinyle et le stéarate de vinyle, le styrène, les alkylstyrènes tels que l'c-méthyl- styrène, les haloalkylstyrènes tels que le chlorométhylstyrène, les diènes conjugués tels que le butadiène et l'isoprène, le (méth)acrylamide, l'acrylonitrile, le chlorure de vinyle, et les acides (méth)acryliques et leurs dérivés tels que les anhydrides; et - 0 à 10% en poids de motifs obtenus par polymérisation d'au moins un monomère choisi dans le groupe (II) constitué par les esters allyliques d'acides monocarboxyliques ou dicarboxyliques ct,13-insaturés tels que l'acrylate d'allyle, le méthacrylate d'allyle et le maléate de diallyle; les diènes conjugés tels que le butadiène et l'isoprène, les poly(méth)acrylates de polyol tels que le diméthacrylate d'éthylèneglycol, le diméthacrylate de 1,3-butylèneglycol, le diacrylate de 1,4-butènediol et le tétraacrylate de pentaérythritol, les polyvinyl benzènes tels que le divinyl benzène ou le trivinyl benzène, et les dérivés polyallyliques tels que le cyanurate de triallyle et le trimésate de triallyle. Les monomères du groupe (Il) agissent comme agents de réticulation dans les polymères Pi et P2. En général, le polymère P1 à caractère mou est constitué majoritairement de motifs provenant de la polymérisation d'au moins un monomère choisi parmi l'acrylate de butyle, le butadiène et l'isoprène, cependant que le polymère P2 à caractère dur est généralement majoritairement constitué de motifs provenant de la polymérisation d'au moins un monomère choisi parmi le méthacrylate de méthyle, le styrène et le chlorure de vinyle. Dans le cas d'une structure coeur/écorce, de préférence seul le coeur est réticulé, les monomères réticulants préférés étant le butadiène et le diacrylate de butanediol-l,4, et la teneur en monomères réticulants étant comprise entre 0 et 10% en poids, par rapport au poids total des particules. Le polymère P2 dur peut être greffé directement sur le polymère P1 ou par l'introduction sur ce dernier de restes de motifs monomères. Ces restes de motifs monomères sont obtenus par l'incorporation dans le polymère P1 mou, de monomères greffants choisis parmi, soit les diènes conjugués, les restes de motifs monomères résultant de l'incorporation partielle en 1,2 du diène lors de la polymérisation, soit parmi les esters allyliques d'acides carboxyliques ou dicarboxyliques cE,3-insaturés, qui possèdent deux fonctions copolymérisables de réactivités différentes. Les monomères greffants préférés selon l'invention sont le butadiène, le méthacrylate d'allyle et le maléate de diallyle. Les polymères P1 et P2 selon l'invention peuvent être préparés par polymérisation en émulsion en deux étapes, comme décrit ci-après, à partir des monomères choisis dans le groupe (I) et éventuellement le groupe (II) ci-dessus. La sélection des monomères tant pour le polymère P1 mou que pour le polymère P2 dur, est conditionnée par des propriétés telles que l'hydrophobie, la température de transition vitreuse, que l'on souhaite conférer aux polymères en question. La couche de primaire selon l'invention peut être en particulier obtenue à partir d'un latex contenant des particules des polymères P1 et P2, en particulier de polymères Pl1 et P2 hydrophobes, structurés en coeur/écorce. Lorsque la participation massique de l'écorce dans le poids total des particules de polymères n'excède pas 30%, le latex appliqué sur une surface d'un substrat en verre organique donne après séchage à basse température, et sans intervention d'agents de coalescence ni de composés organiques volatils, un film continu, structuré sous forme de nodules mous, dispersés dans une matrice dure, homogène, sans collant superficiel et ayant une bonne tenue mécanique. De manière générale, l'hydrophobie est la non solubilité dans l'eau ou bien l'absence d'affinité vis-à-vis de l'eau. Selon l'invention, cette absence d'affinité peut être hiérarchisée. En effet, l'hydrophobie selon l'invention est définie par le paramètre de solubilité (A) tel que décrit dans "properties of polymers" de D.W. Van Krevelen, 1990, 3ème édition, p. 220. Ce paramètre permet de classer les différents polymères selon leurs affinités vis-à-vis de l'eau. Selon l'invention, un polymère est hydrophobe si son (A) est inférieur à 26. De plus, si (A1) d'un polymère 1 est inférieur à (A2) d'un polymère 2, alors 1 est plus hydrophobe que 2. Un latex convenant pour la réalisation des couches de primaire selon l'invention est un latex ne contenant ni agents de coalescence, ni composés organiques volatils, filmifiant par évaporation à une température inférieure à 40 C et de préférence proche de 25 C, le latex étant à base de particules de polymères hydrophobes structurés en coeur/écorce, et constitués de: -70 à 90% en poids d'au moins un polymère P 1 à caractère mou, ayant une Tg inférieure à 20 C, formant le coeur, et de - 10 à 30% en poids d'au moins un polymère P2 à caractère dur, ayant une Tg supérieure à 50 C formant l'écorce. De préférence, le coeur a une Tg inférieure à 0 C et l'écorce une Tg supérieure à 60 C. De plus, le coeur est généralement plus hydrophobe que l'écorce. Les latex de l'invention sont préparés en deux étapes, par polymérisation en émulsion d'un mélange de monomères constitué: - de 90 à 100% en poids d'au moins un monomère choisi dans le groupe (I), et - de 0 à 10% en poids d'au moins un monomère choisi dans le groupe (II). De manière générale, les latex sont préparés par la polymérisation en émulsion en au moins deux étapes selon les techniques de polymérisation bien connues de l'homme du métier. La composition du mélange de monomères à polymériser à chaque étape dépend du caractère qu'on souhaite donner aux polymères formés dans cette étape (Tg, hydrophobie). Selon l'invention, on prépare dans une première étape le polymère P 1 à caractère mou et à Tg inférieure à 20 C constituant le coeur des particules, ensuite on procède à la préparation du polymère P2 à Tg supérieure à 50 C constituant l'écorce à caractère dur. On notera que pour que les particules soient parfaitement structurées, le mélange de monomères à polymériser pour former le coeur doit être plus hydrophobe que celui à polymériser pour former l'écorce. Pour chaque étape, la réaction de polymérisation est préférentiellement conduite sous atmosphère inerte en présence d'amorceurs radicalaires. Le système d'amorçage utilisé peut être un système oxydo-réducteur, un système thermique ou peroxydique tel que l'hydroperoxyde de tertiobutyle/bisulfate de sodium ou le di-isopropyl benzène, les quantités utilisées étant comprises entre 0,2 et 1% en poids par rapport à la masse totale des monomères, préférentiellement entre 0,25 et 0,5% en poids. La réaction de polymérisation en émulsion selon l'invention est menée à une température comprise entre 25 et 150 C et est fonction de la nature du système d'amorçage utilisé. La préparation des dispersions selon l'invention est effectuée de préférence selon un procédé de type semi-continu permettant de limiter les dérives des compositions qui sont fonction des différences de réactivité des différents monomères. L'introduction des monomères soit purs, soit sous forme d'une préémulsion avec une partie de l'eau et des tensio-actifs, est ainsi généralement réalisée sur une période de temps de 3 heures 30 à 5 heures. I1 est également utile, bien que non indispensable, d'effectuer un ensemencement de 1 à 15%o des monomères. Les systèmes émulsifiants utilisés dans le procédé de polymérisation en émulsion sont choisis dans la gamme des émulsifiants possédant une balance hydrophile/lipophile adaptée. Les systèmes préférés sont constitués par l'association d'un tensio-actif anionique, tel que le laurylsulfate de sodium, les nonyl phénol sulfates éthoxylés, en particulier à 20-25 moles d'oxyde d'éthylène, le benzène dodécylsulfonate et les alcools gras éthoxylés sulfates, et d'un tensio- actif non-ionique, tel que les nonylphénols éthoxylés, en particulier à 10-40 moles d'oxyde d'éthylène et les alcools gras éthoxylés. Les substrats convenant pour les lentilles selon la présente invention, sont tous substrats en verre organique couramment utilisés pour les lentilles ophtalmiques organiques. Parmi les substrats convenant pour les lentilles selon l'invention, on peut citer des substrats obtenus par polymérisation des méthacrylates d'alkyle, en particulier des méthacrylates d'alkyle en C1- C4, tels que le méthyl(méth)acrylate et l'éthyl(méth)acrylate, les dérivés allyliques tels que les allyl carbonates de polyols aliphatiques ou aromatiques, linéaires ou ramifiés, les thio(méth)acryliques, les thiouréthanes, les (méth)acrylates aromatiques polyéthoxylés tels que les bisphénolates diméthacrylates polyéthoxylés et les polycarbonates (PC). Parmi les substrats recommandés, on peut citer des substrats obtenus par polymérisation des allyl carbonates de polyols parmi lesquels on peut mentionner l'éthylèneglycol bis allyl carbonate, le diéthylène glycol bis 2-méthyl carbonate, le diéthylèneglycol bis (allyl carbonate), l'éthylèneglycol bis (2-chloro allyl carbonate), le triéthylèneglycol bis (allyl carbonate), le 1,3-propanediol bis (allyl carbonate), le propylène glycol bis (2-éthyl allyl carbonate), le 1,3-butènediol bis (allyl carbonate), le 1,4-butènediol bis (2-bromo allyl carbonate), le dipropylèneglycol bis (allyl carbonate), le triméthylèneglycol bis (2- éthyl allyl carbonate), le pentaméthylèneglycol bis (allyl carbonate), l'isopropylène bis phénol-A bis (allyl carbonate). Les substrats particulièrement recommandés sont les substrats obtenus par polymérisation du bis allyl carbonate du diéthylèneglycol, vendus sous la dénomination commerciale CR 39 par la Société PPG INDUSTRIE (lentille ORMA ESSILOR). Parmi les substrats également recommandés, on peut citer les substrats obtenus par polymérisation des monomères thio(méth) acryliques, tels que ceux décrits dans la demande de brevet français FR- A-2 734 827. Bien évidemment, les substrats peuvent être obtenus par polymérisation de mélanges des monomères ci-dessus. Pour les lentilles ophtalmiques constituées de matériau en polycarbonate (PC), thermoplastique, ces lentilles étant déjà très résistantes aux chocs, les primaires selon l'invention peuvent être avantageusement utilisés comme primaires d'adhérence. Les revêtements durs anti-abrasion des lentilles ophtalmiques selon l'invention peuvent être tous revêtements anti-abrasion connus dans le domaine de l'optique ophtalmique. Parmi les revêtements durs anti-abrasion recommandés dans la présente invention, on peut citer les revêtements obtenus à partir de compositions à base d'hydrolysat de silane, en particulier d'hydrolysat d'époxysilane, telles que celles décrites dans la demande de brevet français n 93 026 49 et dans le brevet US 4 211 823. Une composition pour revêtement dur anti-abrasion préférée, comprend un hydrolysat d'époxysilane et de dialkyldialcoxysilane, de la silice colloïdale et une quantité catalytique d'acétylacétonate d'aluminium, le reste étant essentiellement constitué par des solvants classiquement utilisés pour la formulation de telles compositions. Préférentiellement l'hydrolysat utilisé est un hydrolysat de y- glycidoxypropyltriméthoxysilane (GLYMO) et de diméthyldiéthoxysilane (DMDES). Comme indiqué précédemment, la lentille ophtalmique selon l'invention peut comporter en outre un revêtement anti-reflets déposé sur le revêtement anti-abrasion. A titre d'exemple, le revêtement anti-reflets peut être constitué d'un film mono- ou multicouche, de matériau diélectrique tel que SiO, SiO2, Si3N4, TiO2, ZrO2, A1203, MgF2 ou Ta205, ou leurs mélanges. Il devient ainsi possible d'empêcher l'apparition d'une réflexion à l'interface lentille-air. Ce revêtement anti-reflets est appliqué généralement par dépôt sous vide selon l'une des techniques suivantes: 1. par évaporation, éventuellement assistée par faisceau ionique. 2. par pulvérisation par faisceau d'ion. 3. par pulvérisation cathodique. 4. par dépôt chimique en phase vapeur assistée par plasma. Outre le dépôt sous vide, on peut aussi envisager un dépôt d'une couche minérale par voie sol/gel (par exemple à partir d'hydrolysat de tetraéthoxysilane). Dans le cas o la pellicule comprend une seule couche, son épaisseur optique doit être égale à X/4 (X est une longueur d'onde comprise entre 450 et 650 nm). Dans le cas d'un film multicouche comportant trois couches, on peut utiliser une combinaison correspondant à des épaisseurs optiques respectives./4,./2,./4 ou X/4-X/4-X/4. On peut en outre utiliser un film équivalent formé par plus de couches, à la place d'un nombre quelconque des couches faisant partie des trois couches précitées. Les lentilles ophtalmiques selon l'invention peuvent être constituées d'un substrat en verre organique revêtu sur sa face arrière ou sa face avant d'une couche de primaire anti-chocs selon l'invention, d'un revêtement anti-abrasion déposé sur la couche de primaire et éventuellement d'un revêtement anti-reflets sur le revêtement anti- abrasion. Egalement, le substrat peut être revêtu sur ses deux faces d'une couche de primaire anti-chocs selon l'invention, d'un revêtement anti- abrasion et éventuellement d'un revêtement anti-reflets. Les lentilles ophtalmiques préférées selon l'invention comportent une seule couche de primaire anti-chocs déposée en face arrière de la lentille et sur chacune des faces un revêtement anti-abrasion et un revêtement anti-reflets appliqué sur le revêtement anti-abrasion. Par exemple, on peut obtenir une lentille, selon l'invention, en déposant une couche d'une composition de latex telle que définie précédemment sur la face arrière de la lentille et laisser sécher ce latex à température ambiante ou à une température proche de la température ambiante, pour former la couche de primaire anti-chocs. On applique ensuite par trempage le revêtement dur anti-adhésion sur les deux faces de la lentille. Enfin, après durcissement de ce revêtement dur, on peut appliquer un revêtement anti-reflets sur une ou les deux faces de la lentille. Une lentille ophtalmique ainsi obtenue présente une excellente résistance à l'abrasion sur sa face avant, la plus sollicitée lors des manipulations par l'utilisateur et une excellente résistance aux chocs. En général, l'épaisseur de la couche de primaire anti-chocs selon l'invention est comprise entre 0,1 et 10 gm, de préférence entre 0,2 et 3,5gm et mieux entre 0,5 et 2 Jrm. L'épaisseur du revêtement anti-abrasion est quant à elle généralement comprise entre 1 et 10 gm, et plus particulièrement entre 2 et 6 tm. Les exemples suivants illustrent la présente invention. Dans les exemples, sauf indication contraire, tous les pourcentages et parties sont exprimés en poids. Exemple de préparations de latex selon l'invention. Préparation d'un latex A On opère dans une réacteur de 5 litres équipé d'un agitateur, d'une prise de température et d'une double enveloppe parcourue par un fluide caloporteur pour le maintien du réacteur en température. Dans ce réacteur, maintenu à température ambiante, et sous agitation, on introduit après avoir effectué un dégazage à l'azote, 1500 g d'eau déminéralisée et 4,8 g de phosphate disodique, puis on dissout dans ce milieu 40,05 g de lauryl sulfate de sodium à titre d'agent émulsifiant. On porte ensuite la température du contenu du réacteur à 57 C et, tout en maintenant cette température, on ajoute alors simultanément audit contenu 991,75 g d'acrylate de n-butyle et 9,2 g de diacrylate de butanediol- 1,4. On amène la température du réacteur à 66 C et on ajoute au milieu réactionnel 1,3 g de persulfate de potassium dissous dans 12,5 g d'eau et 0,925 g de bisulfite de sodium dissous dans 35 g d'eau. Après un temps d'induction d'environ 15 minutes, la température s'élève à 107 C. Après cet exotherme, on ajoute dans le réacteur maintenu à 80 C un mélange constitué de 98,9 g d'acrylate de n-butyle et 5,48 g de maléate de diallyle, puis 0,05 g de persulfate de potassium dissous dans 25 g d'eau. On maintient la température à 80 C pendant une heure. On obtient, avec une conversion de 97%, le noyau élastomérique constitué de particules de latex de diamètre Coulter 77 nm. Au milieu réactionnel précédemment obtenu, maintenu à 80 C, on ajoute, sous agitation, 1 g de sulfoxylate formalde'hyde de sodium dans 5 g d'eau. On ajoute ensuite, sur une période de une heure, 279,9 g de méthacrylate de méthyle, et d'autre part 0,825 g de diisopropylbenzène hydroperoxyde dans 275 g d'eau. Le contenu du réacteur est maintenu à 80 C pendant 1,5 heure, après le début de l'addition de méthacrylate de méthyle, et on ajoute audit contenu 0,5 g d'hydroperoxyde de tertiobutyle et 0,175 g de bisulfite de sodium dans 10 g d'eau. Le mélange réactionnel est ensuite maintenu à 80 C pendant une heure. Au bout de cette durée, le contenu du réacteur est refroidi à température ambiante. On obtient avec une conversion de 96,4% un latex du copolymère greffé, dont le diamètre moyen de particule est de 85 nm et l'extrait sec de 39, 9%. L'analyse du polymère obtenu montre qu'il a 2 Tg, l'une située à -38 C, l'autre à 105 C. Préparation d'un latex B On procède de la même manière que précédemment, sauf qu'on modifie la composition des monomères à polymériser à chaque étape de manière à modifier les Tg des copolymères préparés. Les caractéristiques des particules du latex B sont les suivantes: Latex B: Diamètre moyen des particules: 90 nm Tgl: - 49 C Tg2: 100 C Préparation d'un latex ABu/MMA (70/30) On prépare un latex d'acrylate de butyle (ABu)/Méthacrylate de méthyle (MMA) de la façon suivante: Préparation du pied de cuve 0,82 g de tensio-actif DISPONIL () A 3065 (mélange d'alcools gras à 30 EO, 65% de matières actives) et 0,55 g de tensio-actif DISPONIL FES (C12_14(OCH2CH2)12 OSO-3Na+) sont solubilisés dans 148,9 g d'eau. On agite le mélange pendant 10 minutes puis on l'introduit dans un réacteur à doubles parois dont le couvercle comporte 5 entrées (pour l'azote, le thermomètre, l'agitateur, la coulée de l'amorceur et la coulée de la préémulsion). Le réacteur est dégazé pendant 1 heure. Préparation de la solution d'amorcage En parallèle on dissout 1,6 g de persulfate de sodium dans 12,4 g d'eau. Préparation d'un latex de structure coeur/écorce ABu/MIMA /30 Le coeur du latex a été préparé dans un premier temps en coulant en 2h48 la préémulsion I, puis dans un second temps, l'écorce en coulant en lh12 la préémulsion II. La solution d'amorçage est introduite de façon cocomitante à l'ajout des préémulsions I et II, pendant 4 heures. Les compositions du pied de cuve, des préémulsions I et II et de la solution d'amorçage sont indiquées dans le tableau ci-dessous: Pied de cuve Préémulsion Préémulsion Amorçage l I Il Eau (g) | 148,9 115,4 49,4 12,4 DISP.3065 (g)(2% poids/M) 0,82 5,15 2,21 DISP.FES (g)(2 0,55 3,36 1,44 NaHCO3 (g) 0,4 0,17 ABu (g) 185,7 MMA (g) 79,6 Persulfate de sodium (g) 1,6 Le produit obtenu est un latex ABu/MMA 70/30 ayant les caractéristiques suivantes: Extrait sec (%) Taille des particules (nm) 44 210 Exemples de réalisations de lentilles avec couche de primaire selon l'invention. On a utilisé pour former les couches de primaire anti-chocs des lentilles ophtalmiques des exemples ci-après, les latex indiqués dans le tableau ci-dessous.Le réticulant dont il est question par la suite est celui du coeur (ABu) des particules. Latex | Composition [Extrait sec I (%) 1 (comparatif) PU(PES)/Acry 60/40 39 2 ABu/MIMA 80/20 39 (r6ticulant BDA-0,9%) 3 ABu/MMA 80/20 39 (réticulant BDA-0,3%) 4 ABu/MMA 80/20 39 (réticulant BDA-0,9% + MAA-1,1%) ABu/MMA 80/20 Réticulant BDA- 0,15% 6 ABu/MMA 80/20 (sans réticulant) 157 ABU/MMA 70/30 37 (sans réticulant) PU(PES) Latex polyuréthanne à motifs polyesters aliphatiques NEOREZ R 965 de la Société ZENECA Acry: Latex A 639 (acrylique/styrène) de la Société ZENECA ABu Acrylate de butyle MMA: Méthacrylate de méthyle BDA Diacrylate de butyle MAA Acide méthacrylique. (Les latex 2 à 7 sont des latex selon l'invention). On a revêtu la face arrière de substrats en verre organique avec une couche d'un des primaires selon l'invention et de primaires de l'art antérieur, comme indiqué dans le tableau ci-dessous. Les caractéristiques des lentilles obtenues sont également données dans le tableau. Les lentilles comportaient toutes également, sur la couche de primaire, une couche identique de revêtement anti-abrasion et une couche identique d'un revêtement anti-reflets. Lentille n Substrat en verre Couche de primaire organique Latex n Epaisseur igm 1 (comparatif) A 1 1 2 A 2 1 3 A 2 3 4 A 3 1 5 A 3 3 6 A 4 3 7 A 7 1 8 (comparatif) B 1 1 9 (comparatif) B 1 3 10 B 3 1 11 B 3 3 12 A 5 1 13 A 6 1 Substrat A: ORMA en CR 39 de la Société ESSILOR. Puissance: - 2 dioptries - Epaisseur au centre 2 mm. Substrat B: ORMEX de la Soci6té ESSILOR. Puissance - 2 dioptries - Epaisseur au centre 1,1 mm. Revêtement anti-abrasion La composition de revêtement antiabrasion est obtenue de la façon suivante: On fait tomber goutte à goutte 80,5 parties d'acide chlorhydrique 0,1 N dans une solution contenant 224 parties de GLYMO et parties en poids de DMDES. La solution hydrolys6e est agitée 24 heures à température ambiante puis on ajoute 718 parties en poids de silice colloïdale à 30 % dans le méthanol, 15 parties en poids d'acétylacétonate d' aluminium et 44 parties en poids d'éthylcellosolve. On ajoute en fin une petite quantité d'agent tensio-actif. La lentille revêtue du primaire en face arrière est trempée dans un bain comprenant la composition de revêtement, puis après retrait du bain, la lentille est chauffée à 90 C pendant 1 heure. L'épaisseur du revêtement anti-abrasion, après durcissement est de 3 tm. Revêtement anti-reflets Le revêtement anti-reflets est appliqué sur les deux faces de la lentille (sur le revêtement anti-abrasion) par déposition, sous vide, des couches successives suivantes: Matériau Epaisseur optique Première couche déposée: ZrO2 55nm Deuxième couche déposée: SiO2 30nm Troisième couche déposée: ZrO2 160nm Quatrième couche déposée: SiO2 120nm (couche supérieure) Les épaisseurs optiques sont données pour X = 550nm. On a mesuré l'énergie de rupture des lentilles conformément à la norme FDA de résistance au choc de verres ophtalmiques. Cet essai consiste à laisser tomber une bille de 16 g d'une hauteur de 127 cm sur le centre de la face convexe de la lentille, représentant une énergie de 200 mJ. Le verre est conforme à la norme s'il n'est ni cassé ni étoilé. Pour mesurer l'énergie de rupture des lentilles ophtalmiques, on fait tomber des billes d'énergie croissante au centre des lentilles jusqu'à étoilement ou la cassure de celle-ci. On calcule ensuite l'énergie de rupture de la lentille. On a pour chaque lentille effectué ces essais sur une série de 20 lentilles et déterminé ainsi une énergie de rupture moyenne ainsi que l'énergie de rupture minimale correspondant à l'énergie la plus faible, provoquant l'étoilement ou la rupture d'une des lentilles de la série. Cette dernière donnée est importante, car pour satisfaire à l'essai FDA, toutes les lentilles d'une série doivent présenter une énergie minimale de rupture d'au moins 200 mJ. Les résultats sont donnés dans le tableau ci-dessous. Lentille nO Energie moyenne Energie minimale Ecart de rupture mJ de rupture mJ type Substrat A nu 1800 450 [ 600 Substrat B nu | 800 100 - Substrat A revêtu uniquement de la couche anti-abrasion 560 300 140 Substrat A revêtu de la couche anti- abrasion et de la couche anti-reflets 180 160 15 Substrat B revêtu uniquement de la couche anti-abrasion 230 130 35 Substrat B reveêtu de la couche anti-abrasion et de la couche anti-reflets 200 - - 1 (comparatif) 555 - 115 2 1270 810 { 345 3 1550 1100 280 4 1520 1065 260 1720 1380 280 6 1560 1210 220 7 1450 835 445 8 (comparatif) 350 168 138 9 (comparatif) 2140 169 1100 [ 1210 470 650 11 1745 330 715 12 2052 632 984 13 2470 1120 832 Les résultats montrent que 1/ la présence des revêtements anti-abrasion et anti-reflets diminue considérablement la résistance au choc des substrats en verre organique; 2/ l'utilisation d'une couche de primaire anti-choc selon l'invention améliore notablement la résistance au choc comparée à un primaire anti-choc PU(PES)/Acry de l'art antérieur. En particulier, dans les lentilles selon l'invention, non seulement l'énergie moyenne est assurée, mais l'énergie minimale est toujours largement supérieure aux 200 mJ, ce qui n'est pas le cas pour les lentilles comportant une couche de primaire PU(PES)/Acry. En outre, la dispersion des résultats est également plus faible. Enfin, on observe que les performances aux chocs croissent lorsque la réticulation du coeur diminue. REVENDICATIONS 1. Lentille ophtalmique comprenant un substrat en verre organique ayant des faces principales avant et arrière, au moins une couche de primaire déposée sur au moins une des faces principales du substrat, ladite couche de primaire comprenant un agrégat de particules au moins biphasiques dont une première phase est constituée d'un polymère Pl à caractère mou ayant une température de transition vitreuse (Tg) inférieure à 20 C et une deuxième phase est constituée parun polymère P2 à caractère dur ayant une température de transition vitreuse (Tg) supérieure à 50 C, et au moins une couche d'une composition de revêtement anti-abrasion déposée sur la couche de primaire. 2. Lentille ophtalmique selon la revendication 1, caractérisée en ce que les particules organiques biphasiques possèdent une structure coeur/écorce. 3. Lentille ophtalmique selon la revendication 2, caractérisée en ce que le coeur est constitué par le polymère P l et l'écorce par le polymère P2. 4. Lentille ophtalmique selon l'une quelconque des revendications précédentes, caractérisée en ce que le polymère Pl représente 70 à 90% en poids de la couche de primaire et le polymère P2 représente 10 à 30% en poids de la couche de primaire. 5. Lentille ophtalmique selon l'une quelconque des revendications précédentes, caractérisée en ce que le polymère Pl est dispersé sous la forme de nodules dans une matrice constituée par le polymère P2. 6. Lentille ophtalmique selon l'une quelconque des revendications précédentes, caractérisée en ce que le polymère Pl présente une hydrophobicité supérieure à celle du polymère P2. 7. Lentille ophtalmique selon l'une quelconque des revendications précédentes, caractérisée en ce que les polymères Pl et P2 sont constitués de: - 90 à 100% en poids de motifs obtenus par polymérisation d'au moins un monomère choisi dans le groupe (I) constitué par les alkyl(C1- C8)esters de l'acide (méth)acrylique, les esters vinyliques des acides carboxyliques linéaires ou ramifiés, le styrène, les alkylstyrènes, les haloalkylstyrènes, les diènes conjugués, le (méth)acrylamide, l'acrylonitrile, le chlorure de vinyle, les acides (méth)acryliques et leurs dérivés; et - O à 10% en poids de motifs obtenus par polymérisation d'au moins un monomère choisi dans le groupe (II) constitué par les esters allyliques d'acides monocarboxyliques ou dicarboxyliques c,13-insaturés, les diènes conjugués, les poly(méth)acrylates de polyols, les polyvinyl- benzènes et les dérivés polyallyliques. 8. Lentille ophtalmique selon la revendication 7, caractérisée en ce que: - pour le polymère P1, les monomères sont choisis, pour les monomères du groupe (I), parmi l'acrylate d'éthyle, l'acrylate de butyle, le butadiène, le méthacrylate de butyle et le méthacrylate de méthyle, pour les monomères du groupe (II), parmi le diacrylate de butènediol- 1,4, le butadiène, le diacrylate d'éthylèneglycol, le maléate de diallyle et le méthacrylate d'allyle; et - pour le polymère P2, les monomères sont choisis exclusivement parmi les monomères du groupe (1), comprenant le méthacrylate de méthyle, le méthacrylate de butyle et l'acide méthacrylique. 9. Lentille ophtalmique selon l'une quelconque des revendications précédentes, caractérisée en ce que le polymère Pl a une Tg inférieure à 0 C et le polymère P2 une Tg supérieure à 60 C. 10. Lentille ophtalmique selon l'une quelconque des revendications précédentes, caractérisée en ce qu'elle comprend une seule couche de primaire sur la face principale arrière du substrat. 11. Lentille ophtalmique selon l'une quelconque des revendications 1 à 9, caractérisée en ce qu'elle comprend une couche de primaire sur chacune des faces principales du substrat. 12. Lentille ophtalmique selon l'une quelconque des revendications précédentes, caractérisée en ce qu'elle comprend un revêtement anti-reflets déposé sur le revêtement anti-abrasion. 13. Lentille ophtalmique selon l'une quelconque des revendications précédentes, caractérisée en ce que le revêtement anti- abrasion est un revêtement de polysiloxane. 14. Lentille ophtalmique selon la revendication 13, caractérisée en ce que le polysiloxane est obtenu par durcissement d'un hydrolysat de silanes contenant un époxysilane. 15. Lentille ophtalmique selon la revendication 14, caractérisée en ce que l'hydrolysat contient des particules de silice. 16.Lentille ophtalmique comprenant un substrat en verre organique ayant des faces principales avant et arrière, au moins une couche de primaire déposée sur au moins une des faces principales du substrat, et au moins une couche de composition de revêtement anti- abrasion déposée sur la couche de primaire, ladite couche de primaire étant constituée d'un film thermoplastique hydrophobe n'ayant pas de collant superficiel constitué de 70 à 90 % en poids d'un polymère P1 à caractère mou ayant une température de transition vitreuse (Tg) inférieure à 20 C dispersé dans 10 à 30 % en poids d' un polymère P2 à caractère dur ayant une température de transition vitreuse (Tg) supérieure à 50 C, et ledit polymère P1 est dispersé sous la forme de nodule individualisés dans la matrice constituée par le polymère P2. 17. Lentille ophtalmique selon la revendication 1, caractérisée en ce que le polymère P1 est plus hydrophobe que le polymère P2.